(57)【特許請求の範囲】
【請求項１】
鋼又はコンクリート構造物の表面に貼着するものであって、エポキシ樹脂系の接着剤を前記構造物の表面に塗布した後に所定の面積を有しかつ該接着剤により前記構造物の表面に貼付けられ、ひび割れ現象により白濁する接着剤を含浸した不織布とでなることを特徴とする構造物に於ける不織布貼付構造。
【請求項２】
鋼又はコンクリート構造物の表面に貼着するものであって、エポキシ樹脂系の接着剤を前記構造物の表面に塗布した後に所定の面積を有しかつ含浸剤を塗布すると共に前記構造物の表面に貼付けられ、ひび割れ現象により白濁する接着剤を含浸した不織布とでなることを特徴とする構造物に於ける不織布貼付構造。
【請求項３】
前記不織布の目付量（ｇ／ｍ２）は１０ないし３０（ｇ／ｍ２）でなることを特徴とする請求項１又は２記載の構造物に於ける不織布貼付構造。
【請求項４】
鋼又はコンクリート構造物の表面を下地処理しエポキシ樹脂系の接着剤を前記構造物の表面に塗布した後に、所定の面積を有した不織布を透明又は半透明の接着剤で前記構造物に貼着し、前記構造物の劣化度合を前記不織布の白濁現象により目視観察可能としたことを特徴とする構造物に於けるひび割れ確認工法。
【請求項５】
鋼又はコンクリート構造物の表面を下地処理しエポキシ樹脂系の接着剤を前記構造物の表面に塗布した後に、さらに含浸剤を塗布すると共に所定の面積を有した不織布を前記構造物に貼着し、前記構造物の劣化度合を前記不織布の白濁現象により目視観察可能としたことを特徴とする構造物に於けるひび割れ確認工法。
【発明の詳細な説明】
【技術分野】
【０００１】
本発明は、施工後の構造物のひび割れ発生及びその劣化状況を目視により観察し、その管理を目的としたものであって、例えば鋼、コンクリート構造物等の構造物に於ける不織布貼付構造及びそのひび割れ確認工法に関する。
【背景技術】
【０００２】
従来、この種、コンクリート構造物に於けるひび割れ確認工法の例としては図１４及び図１５に示す特開２００１−３５５３４３号公開特許公報に開示した技術がある。これについて説明すれば、コンクリート構造物の表面に接着した繊維基材１を通してコンクリート構造物の表面が目視観察可能であることを特徴とし、また繊維基材１を、接着剤または埋め込み式アンカーピンと接着剤を併用してコンクリート構造物へ接着した構成である。また、当該コンクリート構造物の補修方法は、繊維基材１をコンクリート構造物の表面に接着した後も接着した繊維基材１を通してコンクリート構造物の表面が目視観察可能とすることを特徴とし、また繊維基材１を、接着剤または埋め込み式アンカーピンと接着剤を併用してコンクリート構造物へ接着することを特徴し、埋め込み式アンカーピンを機械的固定と接着的固定とを併用して固定することを特徴とする補修方法である。
【０００３】
当該従来技術に於けるコンクリート構造物に使用される繊維基材１は、繊維束２を２方向（または多方向）にシート状に配列したものである。図１４において、繊維基材１は繊維束２を２方向にシート状に配列したもので、配列した繊維束２間には辺長ＡおよびＢの空隙３があり、辺長ＡまたはＢの少なくとも一方は２ｍｍ以上で繊維基材１の最小の幅以下である。
【０００４】
図１５は、当該従来技術に於けるコンクリート構造物に使用する繊維基材４の他の実施態様を示す形状図である。図１５の繊維基材４は、繊維束５を３方向に配列したもので、それぞれ配列した繊維束間には辺長Ｃ、ＤおよびＥを持つ空隙６があり、辺長Ｃ、ＤまたはＥの少なくとも一つは２ｍｍ以上で繊維基材４の最小の幅以下である。図１４および図１５に示した形状の繊維基材１、４を使用することにより、繊維基材１、４をコンクリート構造物の表面に接着した後も繊維基材１、４の空隙３、６によりコンクリート構造物の表面のひび割れ等の変状を目視観察することが可能となる。
【先行技術文献】
【特許文献】
【０００５】
【特許文献１】特開２００１−３５５３４３号公開特許公報
【発明の概要】
【発明が解決しようとする課題】
【０００６】
従来の技術は叙上した構成であるので次の課題が存在した。すなわち、繊維基材の空隙に於いてのみコンクリート構造物の表面のクラック、ひび割れ等の変状を繊維基材同士の間に開いた狭小な空隙に於いてのみ目視観察しなければならず、白濁現象を生ずることがなくコンクリート構造物の表面のクラック、ひび割れ等の変状を予め発見することが困難であるという問題点があった。また、接着剤層を透過してコンクリート構造物の表面のクラック、ひび割れ等の変状を目視観察するので、繊維基材をコンクリート構造物の表面に接着するための接着剤は、硬化後の性状が透明又は半透明の接着剤に限定されるという問題点があった。さらに、繊維基材同士の間に開いた狭小な空隙に於いてコンクリート構造物の表面のクラック、ひび割れ等を観察するので、作業者は該コンクリート構造物に近接して観察作業を行なわなければならず、コンクリート構造物に於けるひび割れ確認作業を広範囲に実施しなければならないので多大な労力と作業工数を必要とするという問題点があった。
【課題を解決するための手段】
【０００７】
本発明に係る構造物に於ける不織布貼付構造及び構造物に於けるひび割れ確認工法は、施工後のひび割れの発生及び劣化状況を目視により観察すると共にその管理を目的として発明したものであって、次の構成から成立する。
【０００８】
請求項１に記載の発明によれば、鋼又はコンクリート構造物の表面に貼着するものであって、エポキシ樹脂系の接着剤を前記構造物の表面に塗布した後に所定の面積を有しかつ該接着剤により前記構造物の表面に貼付けられ、ひび割れ現象により白濁する接着剤を含浸した不織布とでなることを特徴とする。
【０００９】
請求項２に記載の発明によれば、鋼又はコンクリート構造物の表面に貼着するものであって、エポキシ樹脂系の接着剤を前記構造物の表面に塗布した後に所定の面積を有しかつ含浸剤を塗布すると共に前記構造物の表面に貼付けられ、ひび割れ現象により白濁する接着剤を含浸した不織布とでなることを特徴とする。
【００１０】
請求項３に記載の発明によれば、請求項１又は２記載の発明において前記不織布の目付量（ｇ／ｍ２）は１０ないし３０（ｇ／ｍ２）でなることを特徴とする。
【００１１】
請求項４に記載の発明によれば、鋼又はコンクリート構造物に於けるひび割れ確認工法であって、鋼又はコンクリート構造物の表面を下地処理しエポキシ樹脂系の接着剤を前記構造物の表面に塗布した後に、所定の面積を有した不織布を透明又は半透明の接着剤で前記構造物に貼着し、前記構造物の劣化度合を前記不織布の白濁現象により目視観察可能としたことを特徴とする。
【００１２】
請求項５に記載の発明によれば、鋼又はコンクリート構造物に於けるひび割れ確認工法であって、鋼又はコンクリート構造物の表面を下地処理しエポキシ樹脂系の接着剤を前記構造物の表面に塗布した後に、さらに含浸剤を塗布すると共に所定の面積を有した不織布を前記構造物に貼着し、前記構造物の劣化度合を前記不織布の白濁現象により目視観察可能としたことを特徴とする。
【発明の効果】
【００１３】
本発明に係る構造物に於ける不織布貼付構造及び構造物に於けるひび割れ確認工法は叙上した構成、作用を有するので、次の効果がある。
【００１４】
請求項１に記載の発明によれば、鋼又はコンクリート構造物の表面に貼着するものであって、エポキシ樹脂系の接着剤を前記構造物の表面に塗布した後に所定の面積を有しかつ該接着剤により前記構造物の表面に貼付けられ、ひび割れ現象により白濁する接着剤を含浸した不織布とでなることを特徴とする構造物に於ける不織布貼付構造を提供する。
このような構成としたので構造物表面全体のありのままの状態を把握でき、かつひび割れ現象が誘起されれば前記不織布を白濁させ極めて迅速に構造物のひび割れを目視できるという効果がある。
【００１５】
請求項２に記載の発明によれば、鋼又はコンクリート構造物の表面に貼着するものであって、エポキシ樹脂系の接着剤を前記構造物の表面に塗布した後に所定の面積を有しかつ含浸剤を塗布すると共に前記構造物の表面に貼付けられ、ひび割れ現象により白濁する接着剤を含浸した不織布とでなることを特徴とする構造物に於ける不織布貼付構造を提供する。
このような構成としたので構造物表面全体のありのままの状態を把握でき、特に浸透性に優れた含浸剤を不織布に含浸させると共に該不織布を構造物に貼付したので不織布が構造物に固着しやすいという効果がある。また、ひび割れ現象が誘起されれば前記不織布を白濁させ極めて迅速に構造物のひび割れを目視できる。そして、前記含浸剤は浸透性が極めて高く不織布に迅速に浸透する。このことから構造物としての該橋梁コンクリート床版の表面とこれに付着し、かつ所定の面積を有した不織布は含浸剤と混然一体となり該不織布は橋梁コンクリート床版の表面に付着強度を向上させた状態で固着できるという効果がある。
【００１６】
請求項３に記載の発明によれば、前記不織布の目付量（ｇ／ｍ２）は１０ないし３０（ｇ／ｍ２）でなることを特徴とする請求項１記載の構造物に於ける不織布貼付構造を提供する。
このような構成としたので請求項１又は２に記載の発明の効果に加えて厚みの薄い不織布を採用したので、ひび割れ等の発生を敏感に反応でき視認性を向上させることができることと、接着剤の使用量を減じることでコストを削減できるという効果がある。
【００１７】
請求項４に記載の発明によれば、鋼又はコンクリート構造物の表面を下地処理しエポキシ樹脂系の接着剤を前記構造物の表面に塗布した後に、所定の面積を有した不織布を透明又は半透明の接着剤で前記構造物に貼着し、前記構造物の劣化度合を前記不織布の白濁現象により目視観察可能としたことを特徴とする構造物に於けるひび割れ確認工法を提供する。
このような構成としたので、構造物のひび割れ現象が誘起されれば前記不織布を白濁させ極めて迅速に構造物のひび割れを目視でき、更に構造物に発生したひび割れ部に密着している接着剤が白濁することでひび割れが顕在化するので、構造物のひび割れを遠方から容易に目視確認できるというひび割れ確認工法を提供できるという効果がある。
【００１８】
請求項５に記載の発明によれば、鋼又はコンクリート構造物の表面を下地処理しエポキシ樹脂系の接着剤を前記構造物の表面に塗布した後に、さらに含浸剤を塗布すると共に所定の面積を有した不織布を前記構造物に貼着し、前記構造物の劣化度合を前記不織布の白濁現象により目視観察可能としたことを特徴とする構造物に於けるひび割れ確認工法を提供する。
このような構成としたので、構造物に発生したひび割れ部に密着している接着剤が白濁することでひび割れが顕在化するので、構造物のひび割れを容易に遠方から目視確認でき、特に含浸剤を塗布し、かつ不織布を構造物に貼着したので安定して目視確認できるという効果がある。そして、含浸剤は浸透性が極めて高く不織布に迅速に浸透する。このことから構造物としての該橋梁コンクリート床版の表面とこれに付着し、かつ所定の面積を有した不織布は含浸剤と混然一体となり該不織布は橋梁コンクリート床版の表面に付着強度を向上させた状態で固着できるというひび割れ確認工法を提供できるという効果がある。
【図面の簡単な説明】
【００１９】
【図１】本発明に係る構造物に於ける不織布貼付構造及び構造物に於けるひび割れ確認工法の実施の形態であって、各シートについて不織布の目付量（ｇ／ｍ２）による視認性の評価を示す図である。
【図２】本発明に係る構造物に於ける不織布貼付構造を示す垂直断面図である。
【図３】本発明に係る構造物としてのコンクリート構造物の場合で含浸剤を塗布しないときの施工手順を示す図面である。
【図４】本発明に係る構造物としての橋梁コンクリート床版に於けるひび割れ特性区分を示す図である。
【図５】本発明に係る構造物としての橋梁コンクリート床版に於いて不織布が該コンクリート床版の界面で付着切れを起こしひび割れ発生に伴う白濁現象を示す垂直断面図である。
【図６】本発明に係る構造物に於けるコンクリート構造物の場合であって含浸剤を塗布しない場合の不織布貼付構造の垂直断面を示す模式図である。
【図７】本発明に係る構造物に於けるコンクリート構造物の場合であって含浸剤を塗布しない場合の不織布貼付構造の斜視を示す模式図である。
【図８】本発明に係る構造物としてのコンクリート構造物の場合であって含浸剤を塗布した場合の不織布貼付構造の断面を示す模式図である。
【図９】本発明に係る構造物としてのコンクリート構造物の場合であって含浸剤を塗布した場合の不織布貼付構造の斜視を示す模式図である。
【図１０】本発明に係る構造物としてのコンクリート構造物の場合で含浸剤を塗布したときの施工手順を示す図面である。
【図１１】構造物として実施例を示すものであって、鋼材、つまり鋼構造物の疲労による劣化期間の定義を説明する図面である。
【図１２】本発明に係る構造物としての鋼構造物の場合であって含浸剤を塗布しないときの施工手順を示す図面である。
【図１３】本発明に係る構造物としての鋼構造物の場合であって含浸剤を塗布したときの施工手順を示す図面である。
【図１４】従来の技術に於けるコンクリート構造物に使用する繊維基材の一つの実施を示す平面図である。
【図１５】従来の技術に於けるコンクリート構造物に使用する繊維基材の他の実施例を示す平面図である。
【発明を実施するための形態】
【００２０】
以下、本発明に係る構造物に於ける不織布貼付構造及び構造物に於けるひび割れ確認工法に於ける実施の形態を説明する。
【００２１】
この発明で採用する不織布は、例えばポリエステル繊維材で構成され所定の面積を備えている。該不織布はポリエステル繊維材と、ポリエチレン材料とを混合した材料やポリエチレン材料、ポリプロピレン等の材料でも構成される。使用する不織布の種類としては、スパンボンド不織布、ニードルパンチ不織布、スパンレース不織布、メルトブロー不織布、サーマルボンド不織布などがあり、好ましくは、スパンボンド不織布である。
【００２２】
該不織布の目付量（ｇ／ｍ２）は実験によれば図１に示すように１０〜３０（ｇ／ｍ２）の範囲のものが適用され、図１に示す不織布に於ける目付量（ｇ／ｍ２）による視認性の評価から明らかなようにシートＮｏ１に示す第１製品ないしシートＮｏ４に示す第４製品ともに含浸性及び透過性に優れると共に視認性に優れていることが判明した。シートＮｏ５に示す第５製品は視認性の評価に於いてやや低下する傾向が見られた。第５製品もそれに次いで適用範囲とされる、しかし目付量が５０（ｇ／ｍ２）以上になると含浸性や透過性が悪くなり、シートＮｏ６に示す第６製品は視認性の評価に於いて低下する傾向が見られ本発明の適用外となる。ここで視認性とは対象物の存在又は形状の見やすさの程度（ＪＩＳＺ８１１３）をいう。好ましい目付量の範囲は、ひび割れの視認性に好ましくかつ優れる目付量（ｇ／ｍ２）は１０〜３０（ｇ／ｍ２）である。尚、目付量（ｇ／ｍ２）が１０（ｇ／ｍ２）未満の不織布については、不織布自体の製造が困難となる。
【００２３】
当該不織布はシートＮｏ１ないしシートＮｏ５に係るものはいずれも本発明が所期する効果が示現できた。尚、不織布はいずれもスパンボンド不織布で構成する。
【００２４】
次に本発明に係る構造物に於ける不織布貼付構造について図２に基づき説明する。
（１）先ず、構造物に含浸剤を塗布しない場合について説明する。構造物としてのコンクリート構造物であって、その一種である例えば橋梁コンクリート床版７の表面７ａを下地処理する。下地処理の方法としては橋梁コンクリート床版７の表面７ａつまり被着面を研削機によりサンダー処理する。そして当該橋梁コンクリート床版７の表面７ａに接着剤を塗布し所定の面を有した不織布８を貼付ける。このことから該橋梁コンクリート床版７の表面７ａとこれに付着した所定の面積を有した不織布８を接着剤９で付着強度を向上させることができる。ここで該接着剤９は透明又は半透明でなる。
【００２５】
かかる構成について模式図で表示すれば図６及び図７のようになる。図６は不織布貼付構造の垂直断面を示す模式図、図７は不織布貼付構造の斜視方向を示す模式図である。
ここで接着剤９は例えば変性脂肪族ポリアミン系の２液混合型エポキシ樹脂又は脂環式ポリアミン＋脂肪族ポリアミン系の２液混合型エポキシ樹脂で構成され半透明又は透明でなる。橋梁コンクリート床版７の表面７ａへの使用量（ｋｇ／ｍ２）は例えば０．１５〜０．３（ｋｇ／ｍ２）となる。
以上説明したように構造物としてのコンクリート構造物の現場での施工手順を図３に示すフローチャートで明らかにすれば次とおりである。すなわち第１ステップとして橋梁コンクリート床版７の表面７ａをサンダー等で下地処理する。第２ステップとしてエポキシ樹脂系の接着剤９を塗布する。第３ステップとして不織布８を橋梁コンクリート床版７に貼付する。
【００２６】
ここで上述した本発明に係る橋梁コンクリート床版７のひび割れ確認工法を使用して実際にひび割れ確認する場合について図４及び図５に基づきコンクリート構造物としての橋梁コンクリート床版７のひび割れ特性区分やコンクリート構造物としての橋梁コンクリート床版７の補強・補修工法の適用時期等について説明する。
【００２７】
図４は森北出版株式会社発行の題名「道路橋床版  設計・施工と維持管理」（松井繁之編著）による橋梁コンクリート床版７のひび割れ特性区分を示す図であって、新設から長年月経過後に当該コンクリート構造物すなわち橋梁コンクリート床版７が劣化する場合を考察した図である。劣化ランクすなわち損傷度判定区分としては図４に示すように大概して新設時の健全な状態から潜伏期、進展期、加速期及び劣化期の５段階に区分される。
【００２８】
そして、橋梁コンクリート床版７のひび割れ状態を確定する因子としては第１に平均ひび割れ間隔（Ｉ）、第２にひび割れ密度（δ）、第３にひび割れ幅（Ｗ）、第４にひび割れパターンである。つまり損傷度判定区分が新設時の健全な状態であれば、上述した因子はそれぞれＩ≧１．０ｍ、δ≦１ｍ／ｍ２、ヘアークラック、一方向ひび割れとなり、橋梁コンクリート床版の表面状態は一般に良好であると判断される。次いで、損傷度判定区分が健全な状態（０）から時間を経れば潜伏期（１）となり、上述した因子はそれぞれＩ＝０．６〜１．０ｍ、δ＝１〜３ｍ／ｍ２、主なひび割れがＷ≦０．１ｍｍ、一方向又は二方向ひび割れとなり、この時点でひび割れの視認性があり橋梁コンクリート床版７の表面状態は一般に良好であると判断される。
【００２９】
ここに於いて図５に示すようにコンクリート構造物つまり橋梁コンクリート床版７にひび割れ７ｂが発生すると、不織布８を構成する繊維が接着剤９との界面つまり接着剤９の界面で付着切れを起こすと共に接着剤９を含有し成形された不織布８が橋梁コンクリート床版７の界面で付着切れを起こし接着剤９を含浸した不織布８が橋梁コンクリート床版７のひび割れ７ｂの発生及び進展により不織布８が発色（白濁）８ａする。そして本発明によれば不織布８の発色（白濁）現象８ａによりコンクリート構造物つまり橋梁コンクリート床版７の劣化進行状態や劣化度合いが目視観察可能となる。
【００３０】
さらに、図４に示すように前記潜伏期（１）から時間を経れば進展期（２）に入り上述した因子はそれぞれＩ＝０．４〜０．６ｍ、δ＝３〜５ｍ／ｍ２、主なひび割れがＷ＝０．１〜０．２ｍｍ、二方向のひび割れとなる。この時点でコンクリート構造物の表面は水漏れや遊離石灰滲出現象を呈する。
【００３１】
次に進展期（２）から時間を経れば図４に示すように加速期（３）に入る。上述した因子はそれぞれＩ＝０．２〜０．４ｍ、δ＝５〜７ｍ／ｍ２、主なひび割れがＷ＝０．２ｍｍ、格子状のひび割れとなり、橋梁コンクリート床版１０の表面は進展期（２）に加えて亀甲状ひび割れ現象を呈する。
【００３２】
最後に加速期（３）から時間を経れば図４に示すように劣化期（４）となり上述した因子はそれぞれＩ≦０．２、δ≧７ｍ／ｍ２、主なひび割れがＷ≧０．２ｍｍ、格子状のひび割れは加速期（３）に加えて橋梁コンクリート床版７の舗装の陥没や欠落現象を呈し、該橋梁コンクリート床版７の寿命が終わる。
【００３３】
（２）次に、構造物に含浸剤を塗布した場合について図８及び図９に示す模式図で説明する。構造物としてのコンクリート構造物であって、その一種である例えば橋梁コンクリート床版７の表面７ａを下地処理する。下地処理の方法としては橋梁コンクリート床版７の表面７ａつまり被着面を研削機によりサンダー処理する。そして当該橋梁コンクリート床版７の表面７ａに接着剤９を塗布する。次に接着剤９の上面に含浸剤１０を塗布する。そして所定の面を有した不織布８を貼付ける。ここで含浸剤１０はアクリルシリコン系樹脂、シリコン系樹脂やアクリルゴム系樹脂からなる群の中から選ばれる１種の含浸剤を適用する。この含浸剤１０は浸透性が極めて高く不織布８に迅速に浸透する。このことから該橋梁コンクリート床版７の表面７ａとこれに付着し、かつ所定の面積を有した不織布８は含浸剤１０と混然一体となり該不織布８は橋梁コンクリート床版７の表面７ａに付着強度を向上させた状態で固着できた。ここで該接着剤９は透明又は半透明でなる。
以上説明したように構造物としてのコンクリート構造物の現場での施工手順は図１０に示すフローチャートで明らかにすれば次のとおりである。すなわち第１ステップとして橋梁コンクリート床版７の表面７ａをサンダー等で下地処理する。第２ステップとしてエポキシ樹脂系の接着剤９を塗布する。第３ステップとして含浸剤１０を接着剤９の上面に塗布する。第４ステップとして含浸剤１０を塗布した上に不織布８を橋梁コンクリート床版７に貼付する。
【実施例】
【００３４】
次に本発明に係る構造物に於ける不織布貼付構造及び構造物に於けるひび割れ確認工法に於ける実施例として、構造物として鋼構造物７Ａ、つまり鋼材を適用した場合について説明する。基本的にコンクリート構造物と鋼構造物とはその劣化度合、その構成及び劣化度合は略同一であり実施の形態で説明した図面を利用して説明する。
【００３５】
図１１は鋼材つまり鋼構造物７Ａの疲労による劣化期間の定義を示す図であって、新設から長年月経過後に当該鋼材すなわち鋼構造物が劣化する場合を考察した図である。劣化ランクすなわち損傷度判定区分としては図１１に示すように大概して潜伏期から、進展期、加速期及び劣化期の５段階に区分される。そして鋼材のひび割れ状態を判断する期間決定の主要因としては疲労損傷が設計限界（疲労確率２．３％）に達するまで、すなわち潜伏期には疲労累積損傷度応力頻度を検討する。疲労損傷が累積し、亀裂が点検で確認できるまで、すなわち進展期には疲労設計限界値、継手形状、疲労等級を検討する。疲労亀裂が進展し鋼板を貫通するまで、すなわち加速期には応力集中係数、亀裂進展速度を検討する。亀裂が進展して部材が破断するまで、すなわち劣化期には疲労破壊、脆性破壊、組成破壊を検討する。
【００３６】
これらを総合判断して鋼構造物のひび割れを確認する。そして図５に示す構造物としてのコンクリート床版７と同様に鋼構造物７Ａにひび割れが発生すると、不織布８を構成する繊維が接着剤９との界面つまり接着剤９の界面で付着切れを起こすと共に接着剤９を含有し成形された不織布８が鋼材、つまり鋼構造物７Ａの界面で付着切れを起こし接着剤９を含浸した不織布８が鋼材７Ａのひび割れ７ｂの発生及び進展により不織布８が発色（白濁）８ａする。そして本発明によれば不織布８の発色（白濁）現象８ａにより鋼構造物７Ａつまり鋼材の劣化進行状態や劣化度合いが目視観察可能となる。
【００３７】
次に本発明に係る構造物、つまり鋼構造物に於ける不織布貼付構造について説明する。
（１）先ず、構造物に含浸剤を塗布しない場合について説明する。図６及び図７において構造物としての鋼構造物７Ａであって、その表面７ａを下地処理する。下地処理の方法としては表面７ａつまり被着面を研削機によりサンダー処理する。そして鋼構造物７Ａの表面７ａに接着剤を塗布し所定の面を有した不織布８を貼付ける。このことから該鋼構造物７Ａの表面７ａとこれに付着した所定の面積を有した不織布８を接着剤９で付着強度を向上させることができる。ここで該接着剤９は透明又は半透明でなる。
【００３８】
かかる構成について模式図で表せば図８及び図９のようになる。図８は不織布貼付構造の垂直断面を示す模式図、図９は不織布貼付構造の斜視方向を示す模式図である。
ここで接着剤９は例えば変性脂肪族ポリアミン系の２液混合型エポキシ樹脂又は脂環式ポリアミン＋脂肪族ポリアミン系の２液混合型エポキシ樹脂で構成され半透明又は透明でなる。橋梁コンクリート床版７の表面７ａへの使用量（ｋｇ／ｍ２）は例えば０．１５〜０．３（ｋｇ／ｍ２）となる。
【００３９】
以上説明したように構造物としての鋼構造物７Ａの現場での施工手順を図１２に示すフローチャートに明らかにすれば次とおりである。すなわち第１ステップとして鋼構造物７Ａの塗装表面７ａを下地処理し、塗装面をウェス等で清掃する。第２ステップとしてエポキシ樹脂系の接着剤９を塗布する。第３ステップとして不織布８を橋梁コンクリート床版７に貼付する。
【００４０】
（２）次に、構造物に含浸剤を塗布した場合について説明する。模式図８及び模式図９において構造物としての鋼構造物７Ａであって、その表面７ａを下地処理する。下地処理の方法としては表面７ａつまり被着面を研削機によりサンダー処理する。そして鋼構造物７Ａの表面７ａに接着剤を塗布し接着剤９の上面に含浸剤１０を塗布する。ここで含浸剤１０はアクリルシリコン系樹脂、シリコン系樹脂やアクリルゴム系樹脂からなる群の中から選ばれる１種の含浸剤を適用する。そして所定の面を有した不織布８を貼付ける。このことから該鋼構造物７Ａの表面７ａとこれに付着し、かつ所定の面積を有した不織布８は含浸剤１０と混然一体となり該不織布８は橋梁コンクリート床版７の表面７ａに付着強度を向上させた状態で固着できた。ここで該接着剤９は透明又は半透明でなる。
以上説明したように構造物としての鋼構造物の現場での施工手順は図１３に示フローチャートで明らかにすれば次のとおりである。すなわち第１ステップとして鋼構造物７Ａの表面７ａを下地処理し塗装面をウェス等で清掃する。第２ステップとしてエポキシ樹脂系の接着剤９を塗布する。第３ステップとして含浸剤１０を接着剤９の上面に塗布する。第４ステップとして含浸剤１０を塗布した上に不織布８を鋼構造物７Ａに貼付する。
【００４１】
尚、実施例に係る構造物に於ける不織布貼付構造及び構造物に於けるひび割れ確認工法は
上述の構成・作用であり外の構成・作用については実施の形態で説明したものと略同一でありその説明を省略する。
【産業上の利用可能性】
【００４２】
本発明に係る構造物に於ける不織布貼付構造及び構造物に於けるひび割れ確認工法は、三面水路や水路トンネル、地下構造物、下水処理施設又は薬液貯留槽等各種の水利構造物等でなるコンクリート構造物や鋼構造物の表面に適用する。
【符号の説明】
【００４３】
７        コンクリート構造物（橋梁コンクリート床版）
７ａ      コンクリート構造物（橋梁コンクリート床版）の表面
７ｂ      コンクリート構造物（橋梁コンクリート床版）のひび割れ
７Ａ      鋼構造物
８        不織布
８ａ      不織布の発色（白濁）
９        接着剤
１０      含浸剤
１１      不織布
【図１】
0005771053.tif 000002
【図２】
0005771053.tif 000003
【図３】
0005771053.tif 000004
【図４】
0005771053.tif 000005
【図５】
0005771053.tif 000006
【図６】
0005771053.tif 000007
【図７】
0005771053.tif 000008
【図８】
0005771053.tif 000009
【図９】
0005771053.tif 000010
【図１０】
0005771053.tif 000011
【図１１】
0005771053.tif 000012
【図１２】
0005771053.tif 000013
【図１３】
0005771053.tif 000014
【図１４】
0005771053.tif 000015
【図１５】
0005771053.tif 000016